FR 2883281 A1 20060922 FR 0512442 A 20051207 MATERIAUX CIMENTAIRES COMPRENANT UN LAITIER D'ACIER INOXYDABLE ET UN GEOPOLYMERE La présente invention concerne les matériaux cimentaires, et plus particulièrement concerne l'utilisation de mélanges de laitier d'acier inoxydable et d'un géopolymère comme substituts partiels ou totaux de ciments pour une utilisation dans le béton et équivalent. Les ciments Portland sont des ciments hydrauliques qui réagissent chimiquement et durcissent avec l'addition d'eau. Les ciments Portland contiennent du calcaire, de l'argile, de la marne et du minerai de fer mélangés et chauffés a une température d'environ 1425-1650 C (2600-3000 F) . Le produit résultant est par la suite broyé pour l'amener à la consistance d'une poudre et mélangé avec du gypse pour contrôler le temps de prise. Le ciment Portland est utilisé dans de nombreuses applications architecturales, de maçonnerie et de construction, et particulièrement comme béton pour les routes, les voies de circulation, les dalles, les sols, les murs, les structures précontraintes et équivalent. Les applications architecturales et de construction telles que les routes, les ponts, les constructions commerciales et résidentielles et les systèmes fluviaux, qui nécessitent une quantité significative de béton à base de ciment, bénéficieraient d'un matériau cimentaire à faible coût qui réduit ou élimine la dépendance vis à vis de la disponibilité du calcaire, de l'argile, de la marne et du minerai de fer. Par exemple, le brevet US 5 820 668, joint à ce document en référence, décrit des compositions liantes inorganiques qui peuvent être utilisées comme substituts partiels ou totaux du ciment Portland pour de telles applications. Les compositions liantes inorganiques comprennent des matériaux tels que les cendres volantes, Al2O3r la pouzzolane, la syénite à néphéline, le silicate d'aluminium, l'hydroxyde de sodium, l'acide silicique, le sel de potassium et le sel de sodium. Les applications architecturales et de construction qui sont soumises à des contraintes en fatigue, à l'action de la pluie acide et/ou du sel de voirie, telles que les routes, les ponts, les aménagements de transport et les applications de grande hauteur, bénéficieront en plus d'un matériau cimentaire présentant une durabilité améliorée, une résistance à l'acide améliorée et une résistance à la pénétration rapide des ions chlorures améliorée. Avec la popularité croissante des compositions alternatives au ciment et le désir de réutiliser des sous-produits de fabrication tels que le laitier d'acier inoxydable, un matériau cimentaire qui incorpore un matériau sous-produit de fabrication et présente des propriétés améliorées est hautement désirable. En conséquence, un besoin subsiste pour un matériau cimentaire écologique rentable qui incorpore du laitier d'acier inoxydable et présente une durabilité améliorée, une résistance à l'acide améliorée et une résistance à la pénétration rapide des ions chlorures améliorée. La présente invention a été développée en vue de ce qui précède. La présente invention concerne un matériau cimentaire comprenant du laitier d'acier inoxydable et un géopolymère, lequel peut être ajouté à des compositions traditionnelles à base de ciment hydraulique, comme le ciment Portland, comme remplacement partiel ou total de matériaux traditionnels à base de ciment. C'est un aspect de la présente invention de proposer un matériau cimentaire comprenant un géopolymère et du laitier d'acier inoxydable. C'est un autre aspect de la présente invention de proposer un matériau cimentaire comprenant du ciment hydraulique, du laitier d'acier inoxydable et un géopolymère. C'est un autre aspect de la présente invention de proposer un mélange ayant réagi d'un géopolymère, de laitier d'acier inoxydable et d'eau. C'est encore un autre aspect de la présente invention de proposer un procédé de fabrication d'un matériau cimentaire ayant réagi, le procédé comprenant le mélange de ciment hydraulique, de laitier d'acier inoxydable, de géopolymère, et d'eau. Ceux-ci et d'autres aspects de la présente invention apparaîtront de manière plus évidente à partir de la 20 description suivante. Des domaines d'application supplémentaires de la présente invention apparaîtront évidents à partir de la description détaillée fournie ciaprès. Il devrait être compris que la description détaillée et les exemples spécifiques, tout en indiquant les modes de réalisation préférés de l'invention, ont seulement pour but d'illustrer et n'ont pas pour intention de limiter l'étendue de l'invention. Dans un mode de réalisation, l'invention propose un matériau cimentaire contenant un géopolymère et du laitier d'acier inoxydable, et de manière facultative contenant en outre des matériaux traditionnels à base de ciment comme le ciment Portland. Dans divers modes de réalisation, le matériau contient un composant activateur comprenant au moins un élément parmi le bromure de calcium, le nitrate de calcium, le nitrite de calcium, le chlorure de calcium, l'oxyde de calcium, et le bromure de sodium, dans lequel ledit composant activateur ou lesdits composants activateurs sont ajoutés au matériau en tant qu'ingrédients séparés. Le matériau est préparé en mélangeant des compositions comprenant le géopolymère, du laitier d'acier inoxydable, et de manière facultative un matériau traditionnel à base de ciment. Dans un mode de réalisation préféré, le composant activateur est ajouté à la composition contenant le géopolymère avant de mélanger les compositions contenant le géopolymère, du laitier d'acier inoxydable, et de manière facultative un matériau traditionnel à base de ciment comme le ciment Portland pour former le matériau cimentaire. Dans un autre mode de réalisation, l'invention propose un mélange ayant réagi du géopolymère, de laitier d'acier inoxydable et d'eau, et contenant de plus un des composants activateurs décrit ci-dessus. Dans divers modes de réalisation, le mélange ayant réagi comprend en outre un ciment traditionnel comme le ciment Portland. Les mélanges ayant réagi sont préparés en combinant un liant avec des granulats et de l'eau, et en permettant aux matériaux combinés de durcir pour donner un matériau ayant réagi avec une résistance à la compression élevée. Le liant est constitué du géopolymère, de laitier d'acier inoxydable, et de manière facultative de ciment traditionnel comme le ciment Portland. A titre d'illustration, un matériau cimentaire, comme décrit ci-dessus, est utilisé comme liant dans un mélange béton qui contient le matériau cimentaire et le matériau granulaire tel que le sable et le gravier. Des compositions de béton prêt à l'emploi sont aussi proposées lesquelles contiennent le mélange béton et l'eau. Comme on le connaît dans le métier, les compositions de béton prêt à l'emploi sont versées dans des moules et laissées à durcir ou faire leur prise par action de l'eau sur les matériaux liants de la composition afin de former un matériau cimentaire durci comprenant le mélange ayant réagi noté ci-dessus. Le mélange ayant réagi prend la forme de divers ouvrages manufacturés utiles dans diverses applications architecturales et de construction. Les ouvrages manufacturés réalisés par durcissement des compositions comprennent sans limitation les tabliers de pont, les piliers de construction, les chaussées, les bordures, les parpaings, les rigoles, les conduites, etc. Dans divers mode de réalisation, les compositions de ciment et de béton de l'invention fournissent des avantages comme l'amélioration de la résistance à la compression et/ou l'évolution plus rapide de la résistance (durcissement plus rapide). Dans un aspect, l'invention propose un procédé amélioré de préparation d'un matériau cimentaire ayant réagi, en mélangeant de l'eau, de manière facultative des granulats, du laitier d'acier inoxydable, du géopolymère, et de manière facultative du ciment hydraulique comme le ciment Portland pour former un mélange réactif. L'amélioration implique de fournir le mélange réactif avec un ou plusieurs composants activateurs choisis dans le groupe constitué par le bromure de calcium, le nitrate de calcium, le nitrite de calcium, le chlorure de calcium, l'oxyde de calcium, et le bromure de sodium. Dans divers modes de réalisation, les améliorations impliquent des temps de durcissement plus courts (évolution rapide de la résistance à la compression) et/ou une résistance à la compression plus élevée. Les matériaux cimentaires de la présente invention comprennent du laitier d'acier inoxydable et du géopolymère. Comme utilisé dans ce document, le terme matériau cimentaire signifie un matériau liant activé par l'eau qui durcit à la suite d'une activation ou simultanément à celle-ci. Dans divers modes de réalisation, des mélanges de laitier d'acier inoxydable et de géopolymère sont ajoutés à des compositions de ciment hydraulique traditionnel, comme le ciment Portland, en tant que substituts partiels de matériaux traditionnels à base de ciment. Autrement, les mélanges de laitier d'acier inoxydable et de géopolymère peuvent être utilisés pour des remplacements en totalité des matériaux à base de ciment. Le laitier d'acier inoxydable est un sous-produit du procédé de fabrication de l'acier inoxydable. La production d'acier inoxydable nécessite que certains éléments d'alliage soient ajoutés à une composition d'acier en fusion. Les impuretés résultantes des éléments d'alliage ajoutés et toutes les impuretés présentes dans la composition d'acier en fusion sont éliminées du four de production d'acier inoxydable pour produire un acier inoxydable de qualité commerciale. Le laitier d'acier inoxydable comprend les impuretés provenant de l'acier et/ou des éléments d'alliage supplémentaires éliminés en tant que sous-produits du four de production d'acier inoxydable. Le laitier généralement se présente comme une coulée liquide et est une solution complexe de silicates et d'oxydes qui se solidifie en refroidissant. Le laitier d'acier inoxydable peut comprendre des silicates, des oxydes et d'autres composés à base de calcium, silicium, magnésium, fer, aluminium, manganèse, titane, soufre, chrome et nickel. Par exemple, le laitier d'acier inoxydable peut comprendre du silicate de calcium et/ou de l'oxyde de calcium. Dans un mode de réalisation, le laitier d'acier inoxydable peut comprendre d'environ 80 à environ 99 % en poids de silicate de calcium. Dans un exemple non limitatif, un laitier d'acier inoxydable typique contient environ 0,2 % en poids à environ 50 % en poids de Ca; environ 0,5 % en poids à environ 65 % en poids de Si; environ 0,1 % en poids à environ 5 % en poids de Mg; environ 0,1 % en poids à environ 6 % en poids de Fe; environ 1 % en poids à environ 40 % en poids d'Al; environ 0,1 % en poids à environ 1 % en poids de Mn; environ 0,1 % en poids à environ 0,5 % en poids de Ti; environ 0,01 % en poids à environ 2,5 % en poids de S; environ 0,3 % en poids à environ 5 % en poids de Cr; et environ 0,01 % en poids à environ 1 % en poids de Ni. Dans un autre mode de réalisation, le laitier d'acier inoxydable contient environ 30 % en poids de Ca; environ 12 % en poids de Si; environ 7 % en poids de Mg; environ 4 % en poids de Fe; environ 3 % en poids d'Al; environ 1 % en poids de Mn; environ 0,5 % en poids de Ti; environ 0,2 % en poids de Cr et environ 0,04 % en poids de Ni. Le laitier d'acier inoxydable est généralement refroidi et fourni sous la forme de particule relativement fine. Si désiré, une opération de broyage ou de pulvérisation peut être utilisée pour réduire la taille de particule du laitier, par exemple, jusqu'à une taille approchant la taille de particule du ciment Portland. Dans un mode de réalisation, le laitier d'acier inoxydable a une taille de particule moyenne d'environ 100 %-200 mesh à environ 45 %-325 mesh. De préférence, le laitier d'acier inoxydable a une taille de particule moyenne d'environ 80 %/200 mesh à environ 95 %/325 mesh. Dans un mode de réalisation, le laitier d'acier inoxydable possède une taille de particule moyenne inférieure à environ 100 micromètres. Dans un autre mode de réalisation, le laitier d'acier inoxydable a une taille de particule moyenne d'environ 1 micromètres à environ 50 micromètres. Le laitier d'acier inoxydable peut être fourni sous la forme d'une poudre grise ayant une densité typique d'environ 2,8. En plus du laitier d'acier inoxydable, les matériaux cimentaires présents comprennent un géopolymère. Le terme géopolymère comprend des matériaux amorphes à semi cristallins comprenant le silicate d'aluminium et/ou le silicate de magnésium soit sous la forme d'un solide ou ayant réagi avec de l'eau. Le géopolymère est un ciment qui forme un réseau polymère inorganique étendu par réaction avec l'eau. Le géopolymère peut être fourni sous la forme d'une poudre, d'un liquide, ou d'une poudre et d'un liquide que l'on doit mélanger. Comme utilisé dans ce document, un géopolymère représente des matériaux équivalents à du ciment autres que les ciments hydrauliques traditionnels. Des exemples de ciments traditionnels non inclus par le terme géopolymère comprennent le ciment Portland, le ciment de type K, et le ciment de mortier. Dans divers modes de réalisation, le géopolymère comprend un ou plusieurs éléments parmi la pouzzolane, la cendre volante F, la cendre volante C, la syénite à néphéline, et la silice fumée. Dans un mode de réalisation préféré, un composant activateur est fourni comme un composant de la composition contenant le géopolymère. Dans divers modes de réalisation, l'activateur comprend au moins un composant parmi le bromure de calcium, le nitrate de calcium, le nitrite de calcium, le chlorure de calcium, l'oxyde de calcium, et le bromure de sodium. Dans divers modes de réalisation, l'activateur comprend en outre un ou plusieurs composants parmi l'acide silicique, un sel de sodium, et un sel de potassium. Le sel de sodium correspond au silicate de sodium et le sel de potassium au silicate de potassium. A titre d'illustration, un type de géopolymère comprend de la pouzzolane, du silicate aluminium anhydre, de l'acide silicique et un sel de potassium et/ou de sodium. La pouzzolane comprend généralement de l'oxyde d'aluminium et de l'oxyde de silicium. Un autre type de géopolymère comprend de la cendre volante, de la pouzzolane, de l'acide silicique et un sel de potassium et/ou de sodium. Un autre type de géopolymère comprend de la pouzzolane, de la syénite à néphéline, du silicate aluminium hydraté, de l'hydroxyde de sodium hydraté, de l'acide silicique et un sel de potassium et/ou de sodium. Encore un autre type de géopolymère comprend de la cendre volante, de la silice fumée et de l'oxyde d'aluminium. Un type de géopolymère comprend environ 5 à environ 20 % en poids de silice fumée ou de pouzzolane; environ 40 à environ 60 % en poids de silicate d'aluminium anhydre; environ 1 à environ 25 % en poids d'acide silicique; et environ 1 à environ 25 en poids d'un sel de potassium et/ou d'un sel de sodium. Dans un autre mode de réalisation, le géopolymère peut en outre comprendre un polysialate et/ou un polysialate-siloxo mélangé avec un ou plusieurs éléments parmi: la cendre volante F; la cendre volante C; la silice fumée; Al2O3; la pouzzolane; la syénite à néphéline; le silicate d'aluminium anhydre; le silicate d'aluminium hydraté ; l'hydroxyde de sodium hydraté ; l'acide silicique; un sel de potassium; et un sel de sodium pour former un mélange de polysialate et/ou de polysialate-siloxo. Dans un autre mode de réalisation, le géopolymère comprend environ 3 % en poids à environ 15 % en poids de mélange de polysialate et/ou de polysialate-siloxo. Dans encore un autre mode de réalisation, le géopolymère comprend environ 10 % en poids à environ 15 % en poids de mélange de polysialate et/ou de polysialate- siloxo. Quelques exemples de géopolymères sont listés dans les exemples 1 à 5 ci-dessous. Dans quelques-uns des exemples, le géopolymère est fourni sous la forme d'un constituant solide en poudre, dans d'autres exemples le géopolymère est fourni en partie sous la forme d'un constituant solide en poudre et en partie sous la forme d'un constituant liquide. Par exemple, les géopolymères comprenant de l'acide silicique et un sel de potassium et/ou de sodium comprennent généralement ces constituants sous une forme liquide. Les valeurs listées dans les exemples 1 à 5 sont des pourcentages en poids. Dans les divers modes de réalisation, le matériau cimentaire contenant un géopolymère et du laitier d'acier inoxydable contient un composant activateur, de préférence à une teneur qui améliore les caractéristiques de durcissement du matériau. Dans un mode de réalisation, le matériau contient 0,01 à environ 10 % en poids d'un ou plusieurs composants activateurs choisis dans le groupe constitué par le bromure de calcium, le nitrate de calcium, le nitrite de calcium, le chlorure de calcium, et le bromure de sodium. De préférence, la teneur en activateur est au moins de 0,1 % et de manière encore préférée au moins de 0,5 %. Dans divers modes de réalisation, la teneur en activateur est inférieure ou égale à 5 %. Des mélanges des activateurs notés ci-dessus peuvent aussi être utilisés. Dans divers modes de réalisation, une quantité de 0, 5 % à 5 %, de préférence de 1 à 4 % de chacun ou de plusieurs des activateurs est fournie. En plus ou à la place des activateurs notés ci-dessus, le matériau cimentaire dans divers modes de réalisation est fourni avec environ 0,1 à environ 40 % en poids d'oxyde de calcium, de préférence jusqu'à environ 30 % et de manière encore préférée jusqu'à environ 20 %. Bien que la théorie de l'activation ne limite pas l'invention, on pense que l'oxyde de calcium sert à la fois d'activateur pour le durcissement des mélanges contenant du géopolymère, du laitier d'acier inoxydable, et de manière facultative du ciment Portland et de composant de durcissement de la pouzzolane ou des autres composants à base de ciment autres que le ciment Portland qui ont besoin d'oxyde de calcium pour durcir. Le composant activateur peut être fourni dans le matériau cimentaire de diverses façons. Dans un mode de réalisation préféré, l'activateur est fourni en mélange dans la composition contenant le géopolymère. Dans cet aspect, les activateurs peuvent partiellement ou complètement remplacer ou substituer l'acide silicique, le sel de sodium, le sel de potassium dans les compositions décrites ci-dessus. Autrement, les activateurs peuvent être fournis en mélange dans les compositions contenant le laitier d'acier inoxydable. Les composants activateurs peuvent aussi être fournis sous la forme d'une composition séparée qui est ensuite mélangée avec les compositions contenant le géopolymère et/ou le laitier d'acier inoxydable. Enfin, les activateurs peuvent être fournis en mélange dans des compositions qui contiennent des ciments traditionnels comme le ciment Portland. Des combinaisons des procédures ci-dessus peuvent aussi être utilisées. Les activateurs peuvent être ajoutés à n'importe laquelle des compositions soit sous la forme d'un composant sec ou d'un liquide, le dernier étant habituellement sous la forme d'une solution aqueuse. Dans un mode de réalisation supplémentaire, les activateurs solubles dans l'eau choisis parmi le bromure de calcium, le nitrate de calcium, le nitrite de calcium, le chlorure de calcium, l'oxyde de calcium et le bromure de sodium sont ajoutés avec l'eau utilisée pour produire les compositions prêtes à l'emploi et les mélanges ayant réagi décrits cidessus. De cette manière, des mélanges ayant réagi comprenant un ou plusieurs de ces activateurs sont préparés. Exemple 1 pouzzolane 4 à 10 % ; silicate d'aluminium anhydre 5 à 10 % ; acide silicique 1 à 5 % ; et sel de potassium 1 à 5 Exemple 2 cendres volantes C 5 à 20 % ; pouzzolane 4 à 10 % acide silicique 1 à 5 % ; et sel de potassium et/ou sel de sodium 1 à 5 %. Exemple 3 pouzzolane 4 à 10 % syénite à néphéline 4 à 10 % silicate d'aluminium hydraté 1 à 5 % ; hydroxyde de sodium hydraté 1 à 5 % ; acide silicique 1 à 5 % ; et sel de potassium et/ou sel de sodium 1 à 5 %. Exemple 4 cendres volantes F 5 à 20 % ; silice fumée 4 à 10 % ; et Al2O3 1 à 8 %. Exemple 5 pouzzolane 4 à 10 % silicate d'aluminium anhydre 5 à 10 % ; acide silicique 1 à 5 % ; et sel de sodium 1 à 5 %. Dans un mode de réalisation, une composition de géopolymère contenant les constituants décrits ci-dessus et illustrée d'une manière non limitative dans les exemples 1 à 5 est combinée avec des quantités désirées de laitier d'acier inoxydable pour former un matériau 15 cimentaire comprenant un mélange laitier/géopolymère. Dans un autre mode de réalisation, les quantités de constituants géopolymères listés dans les exemples 1 à 5 sont combinés avec des quantités désirés de laitier d'acier inoxydable, et de ciment traditionnel (par exemple, le ciment Portland) afin de produire un matériau cimentaire. Les pourcentages en poids listés dans les exemples 1 à 5 représentent la portion géopolymère du matériau cimentaire, avec le solde comprenant du laitier d'acier inoxydable et de manière facultative du ciment traditionnel, des granulats et/ou d'autres matériaux. Dans divers modes de réalisation, un composant activateur choisi dans le groupe constitué par le bromure de calcium, le nitrate de calcium, le nitrite de calcium, le chlorure de calcium, l'oxyde de calcium, et le bromure de sodium est ajouté au matériau cimentaire en mélange avec une ou plusieurs des compositions parmi la composition contenant le géopolymère, la composition contenant le laitier d'acier inoxydable, et la composition contenant le ciment traditionnel facultatif comme le ciment Portland. Dans ces modes de réalisation, le matériau cimentaire contient 0,01 à 10 % en poids des activateurs, l'oxyde de calcium non compris. Le matériau cimentaire contient de 0 à 40 % en poids d'oxyde de calcium. Les quantités de géopolymère et de laitier d'acier inoxydable présents dans le mélange laitier/géopolymère sont listées ci-dessous dans le tableau 1. Les valeurs listées dans le tableau 1 sont des pourcentages en poids. Tableau 1 Mélange laitier d'acier inoxydable/géopolymère Géopolymère Laitier d'acier inoxydable (% (% en poids) en poids) Gamme typique 1 à 99,9 o, l à 99 Gamme souhaitée 5 à 95 5 à 95 Gamme préférée 10 à 50 50 à 90 Gamme préférée 15 à 40 60 à 85 entre toutes Selon un mode de réalisation de l'invention, le mélange laitier/géopolymère peut être ajouté à un matériau traditionnel à base de ciment hydraulique, comme le ciment Portland, pour former un mélange ciment/laitier/géopolymère. Dans un mode de réalisation, le ciment Portland comprend environ 20 % en poids de silice; environ 60 % en poids de silicate tricalcique; environ 10 % en poids de silicate dicalcique; environ 6 % en poids d'aluminate tricalcique; environ 1 % en poids d'oxyde d'aluminium; environ 1 % en poids d'oxyde ferrique; environ 1 % en poids d'oxyde de magnésium; et environ 1 en poids de trioxyde de soufre. Le matériau à base de ciment peut aussi comprendre n'importe quelle composition connue d'une manière classique dans le métier. Le ciment Portland, ou n'importe quel autre type de ciment, peut être combiné avec le mélange laitier/géopolymère avec les pourcentages en poids listés dans le tableau 2. Tableau 2 Mélange ciment/laitier/géopolymère Ciment traditionnel Mélange laitier/géopolymère (% (% en poids) en poids) Gamme typique 0 à 99,99 0,1 à 100 Gamme souhaitée 20 à 90 10 à 80 Gamme préférée 40 à 85 15 à 60 Gamme préférée 50 à 80 20 à 50 entre toutes Le matériau cimentaire comprenant le matériau à base de ciment/laitier/géopolymère listé dans le tableau 2 peut être combiné avec de l'eau et utilisé comme matériau liant pour n'importe quelle application appropriée. Par exemple, le matériau cimentaire peut être mélangé à du sable et/ou des granulats pour former un mélange béton. Précisément, le sable est désigné sous le nom de granulat fin, tandis que les matériaux plus grossiers tels que la pierre, le gravier et/ou le laitier de haut fourneau granulés broyés sont désignés sous le nom de gros granulat. N'importe quel rapport approprié [matériau ciment/laitier/géopolymère]/[sable et/ou granulat] qui correspond aux rapports appropriés ciment/[sable et/ou granulat] généralement connus dans le métier peuvent être utilisés. Dans un mode de réalisation, le matériau béton peut comprendre environ 10 % en poids à environ 30 % en poids de mélange ciment/laitier/géopolymère, avec le reste comprenant du sable, des granulats et/ou d'autres ingrédients supplémentaires tels que des plastifiants et des fibres. Dans un autre mode de réalisation, le matériau béton peut comprendre environ 10 % en poids à environ 20 % en poids de mélange ciment/laitier/géo- polymère. Un rapport typique sable/granulat dans les mélanges bétons est environ de 2/3. Un rapport typique [sable et/ou granulat]/[mélange ciment/laitier/géopolymère] est environ de 6/1 à 3/1. Cependant, n'importe quel autre rapport approprié de sable et de granulat peut être utilisé. N'importe quel plastifiant généralement connu dans le métier peut être utilisé, cependant, un plastifiant particulièrement préféré est l'Adva 100 fabriqué par Grace Products. Quand un plastifiant est ajouté, il peut être ajouté en une quantité d'environ 4 à environ 10 ml de plastifiant par kilogramme de mélange ciment/laitier/géopolymère. Dans un mode de réalisation, du laitier de haut fourneau granulé fin peut être ajouté en une quantité d'environ 15 en poids à environ 50 en poids. Le laitier de haut fourneau granulé fin est un laitier produit à partir d'un haut fourneau primaire, lequel laitier a généralement subi une trempe à l'eau, a été granulé et a de nouveau subi une trempe à l'eau. L'eau peut aussi être ajoutée au mélange ciment/laitier/géopolymère dans n'importe quelle quantité désirée, par exemple, dans un mode de réalisation, le rapport eau/[ciment/laitier/géopolymère] peut être environ 0,3/1 à environ 0,6/1. Dans les exemples 6 à 9, le géopolymère, le laitier d'acier inoxydable et le ciment Portland, chacun ayant approximativement la même taille de particule, étaient mélangés ensemble dans un mélangeur pour former un mélange sec. Du sable sec et des cailloux étaient ensuite introduits et combinés avec le mélange sec et de l'eau était ajoutée au mélange pour former un coulis. Le rapport eau/[mélange ciment/laitier/géopolymère] était environ de 0,35/1. Le coulis était mélangé pendant 3 minutes et injecté dans des moules en forme de cylindre ayant un diamètre de 101,6 mm (4 pouces) et une hauteur de 203,2 mm (8 pouces). Les cylindres étaient ensuite durcis par séchage à l'air pendant 28 jours et des mesures de résistance étaient réalisées à différents temps au cours de la période de durcissement comme prévu dans les exemples 6 à 9. Les exemples 6 à 10 illustrent les mélanges bétons et les mélanges ayant réagi contenant diverses combinaisons d'acide silicique, de sel de sodium, et de sels de potassium comme activateurs, et ne contenant pas de bromure de calcium, de nitrate de calcium, de nitrite de calcium, de chlorure de calcium, d'oxyde de calcium, ni de bromure de sodium ajoutés. Exemple 6 Dans l'exemple 6, un premier jeu de trois formulations de béton était évalué dans une machine de compression triaxiale afin d'obtenir lesmesures de résistance après 24 heures de durcissement par séchage à l'air. La formulation dans chaque cylindre remplaçait un pourcentage de ciment Portland généralement requis pour former du béton avec un mélange laitier/géopolymère. Chacun des cylindres comprenait un mélange de laitier/géopolymère comprenant 10 % de géopolymère et de laitier d'acier inoxydable d'une taille de 41 %/325 mesh. La teneur en ciment/laitier/géopolymère des échantillons était environ de 13,5 % en poids. Le premier cylindre comprenait une composition de ciment/laitier/géopolymère comprenant 70 % de ciment Portland et 30 % de mélange laitier/géopolymère. Le premier cylindre enregistrait une mesure de résistance de 52,02 MPa après 24 h de temps de durcissement. Le deuxième cylindre comprenait une composition de ciment/laitier/géopolymère comprenant 65 % de ciment Portland et 35 % de mélange laitier/géopolymère. Le deuxième cylindre enregistrait une mesure de résistance de 54,29 MPa après 24 h de temps de durcissement. Le troisième cylindre comprenait une composition de ciment/laitier/géopolymère comprenant 60 % de ciment Portland et 40 % de mélange laitier/géopolymère. Le troisième cylindre enregistrait une mesure de résistance de 50,00 MPa après 24 h de temps de durcissement. Un deuxième jeu de trois cylindres ayant les formulations identiques à celles du premier jeu était aussi évalué afin d'obtenir les mesures de résistance après 28 jours de durcissement. Le premier cylindre testé après 28 jours de temps de durcissement enregistrait une mesure de résistance de 58,56 MPa. Le deuxième cylindre testé après 28 jours de temps de durcissement enregistrait une mesure de résistance de 60,54 MPa. Le troisième cylindre testé après 28 jours de temps de durcissement enregistrait une mesure de résistance de 52,22 MPa. Les compositions de ciment utilisant 100 % de ciment Portland et 0 % de mélange laitier/géopolymère généralement ont une résistance d'environ 18,5 MPa après un temps de durcissement de 24 h et une résistance d'environ 48,9 MPa après un temps de durcissement de 28 jours. Les résultats de l'exemple 6 sont présentés dans le tableau 3. Tableau 3 Béton à résistance initiale élevée avec des substituts partiels du ciment Portland Mélange Ciment Résistance Résistance laitier/géopolymère Portland après 24 h après 28 j (%) (%) (MPa) (MPa) 70 52,02 58,56 65 54, 29 60,54 60 50,00 52,22 Exemple 7 Dans l'exemple 7, la résistance d'une composition de béton comprenant 100 % de ciment Portland était mesurée et comparée à la résistance d'une composition de béton comprenant 75 % de ciment Portland et un mélange laitier/géopolymère ayant 5 % en poids de géopolymère et 20 % en poids de laitier d'acier inoxydable. Les cylindres ayant les compositions décrites ci-dessus étaient mesurées après 24 heures de temps de cuisson, 4 jours de temps de cuisson, 7 jours de temps de cuisson et 28 jours de temps de cuisson. La teneur en ciment/laitier/géopolymère de chaque tube était environ de 15 % en poids. Les résultats de l'exemple 7 sont présentés cidessous dans le tableau 4. Tableau 4 Béton à résistance normale comprenant 100 % de ciment Portland par rapport à un béton comprenant 5 % de géopolymère plus 20 % de laitier d'acier inoxydable Matériau cimentaire Résistance Résistance Résistance Résistance après 24 h après 4 j après 7 j après 28 j (MPa) (MPa) (MPa) (MPa) Composition de 25 % de ciment Portland et 5 % de 17,0 35,0 40,0 52, 8 géopolymère plus 20 % de laitier d'acier inoxydable Composition de 100 % de 18,5 38,3 41,3 48,9 ciment Portland Exemple 8 Dans l'exemple 8, la résistance d'une première composition de béton comprenant 60 % de ciment Portland et 40 % de laitier de haut fourneau granulé broyé était mesurée et comparée à la résistance d'une seconde composition de béton comprenant 50 % de ciment Portland et une composition de laitier/géopolymère ayant 10 % de géopolymère et 40 % de laitier d'acier inoxydable. Des cylindres ayant la première composition et la seconde composition décrites ci-dessus étaient mesurées après 24 heures de temps de durcissement, 3 jours de temps de durcissement, 7 jours de temps de durcissement et 28 jours de temps de durcissement. La teneur en ciment/laitier/géopolymère de chaque tube était environ de 17 % en poids. Les résultats de l'exemple 8 sont indiqués dans le tableau 5. Tableau 5 Béton à résistance moyenne comprenant 50 % de ciment Portland et 10 % de géopolymère avec 40 % de laitier d'acier inoxydable par rapport à 60 % de ciment Portland avec 40 % de laitier de haut fourneau granulé broyé Matériau cimentaire Résistance Résistance Résistance Résistance après 24 h après 4 j après 7 j après 28 j (MPa) (MPa) (MPa) (MPa) % de ciment Portland et 17,0 35,5 40,5 63,7 % de géopolymère plus % de laitier d'acier inoxydable % de ciment Portland 22,1 37,9 64,3 avec 40 % de laitier de haut fourneau granulé broyé Exemple 9 Dans l'exemple 9, la résistance d'une première composition de béton comprenant 100 % de ciment Portland et 10 ml de plastifiant par kg de ciment était mesurée et comparée à la résistance d'une seconde composition de béton comprenant 62,5 % de ciment Portland et une composition de laitier/géopolymère ayant 12,5 % de géopolymère et 25 % de laitier d'acier inoxydable. Des cylindres ayant la première composition et la seconde composition décrites ci-dessus étaient mesurées après 24 heures de temps de durcissement, 3 jours de temps de durcissement, 7 jours de temps de durcissement et 28 jours de temps de durcissement. La teneur en ciment/laitier/géopolymère de chaque tube était environ de 17 % en poids. Les résultats de l'exemple 9 sont indiqués dans le tableau 6 ci- dessous. Tableau 6 Béton à résistance finale élevée: 12,5 % de géopolymère et 25 % de laitier d'acier inoxydable par rapport à du 5 ciment Portland normal avec plastifiant Matériau cimentaire Résistance Résistance Résistance Résistance après 24 h après 4 j après 7 j après 28 j (MPa) (MPa) (MPa) (MPa) 62,5 % de ciment Portland avec 12,5 % de géopolymère et 25 % de laitier d'acier 29,4 35,0 40,0 52,8 inoxydable % de ciment Portland 8,5 22,1 37,9 64,3 Exemple 10 Dans l'exemple 10, deux formulations de béton étaient chacune évaluées après durcissement pendant une période de 28 jours en plaçant chacun des cylindres dans une cellule saline comprenant de l'eau distillée et une solution de chlorure de sodium saturée. On faisait passer un courant au travers de chaque échantillon et on mesurait la conductivité, ou pénétrabilité rapide de l'ion chlorure. La première formulation comprenait 65 % de ciment Portland avec 10 % de géopolymère et 25 % de laitier d'acier inoxydable et la seconde formulation comprenait 100 % de ciment Portland. La teneur en matériau cimentaire des échantillons était environ de 17 % en poids. Les résultats de l'exemple 10 sont indiqués dans le tableau 7. Tableau 7 Pénétration rapide de l'ion chlorure: 65 % de ciment Portland avec 10 % de géopolymère et 25 % de laitier d'acier inoxydable par rapport à 100% de ciment Portland Matériau cimentaire nombre de Coulomb passés après une période de durcissement de 28 jours Ciment Portland avec 10 % de géopolymère et 25 % de niveau: très faible laitier d'acier inoxydable % de ciment Portland 4900 niveau: élevé Les exemples 1l à 14 illustrent divers modes de réalisation des compositions contenant un ou plusieurs composés activateurs choisis dans le groupe constitué par le bromure de calcium, le nitrate de calcium, le nitrite de calcium, le chlorure de calcium, l'oxyde de calcium, et le bromure de sodium. Les compositions sont illustrées dans les cas où les composés activateurs sont présents en mélange dans la composition de géopolymère. Les nombres dans les exemples 11 à poids de chaque géopolymère/laitier traditionnel. Une large rendre compte des14 sont les intervalles en % en composant dans le mélange d'acier inoxydable/ciment gamme de valeurs est fournie pour compositions alternatives de géopolymère et une gamme des teneurs en géopolymère, en 20 laitier, et en ciment traditionnel dans le matériau cimentaire. Exemple 11 pouzzolane 5 à 70 % silicate d'aluminium anhydre 5 à 10 % Acide silicique 1 à 5 % sel de potassium ou de sodium 1 à 5 %. nitrate de calcium nitrite de calcium 0,1 à 5 % 0,1 à 5 % 0 à 80 % 1 à 40 % 1 à 40 % 1 à 10 %. 0,1 à 5 % 0,1 à 5 % à 80 % 0 à 10 % 0 à 80 % 0 à 10 %. 1 à 40 0 à 5 % 0 à 5 % Exemple 12 pouzzolane Oxyde de calcium silice fumée cendres volantes (type F ou type C) nitrate de calcium nitrite de calcium Exemple 13 pouzzolane silice fumée cendres volantes (F ou C) Al2O3 Oxyde de calcium nitrate de calcium nitrite de calcium bromure de calcium 0,1 à 10 Exemple 14 pouzzolane 5 à 80 % Acide silicique 1 à 20 % sel de potassium ou de sodium 1 à 20 %. un ou plusieurs composés activateurs 0,1 à 20 % silice fumée 1 à 20 % Des mélanges de ciment synthétique activé à sec sont illustrés dans les exemples 15 à 17. L'évolution de la résistance à la compression en MPa (psi) d'une série de mélanges ayant réagi selon l'invention est comparée à celle obtenue quand seul le ciment Portland est utilisé (c'est à dire, quand les composants laitier d'acier inoxydable et géopolymère de chaque mélange A sont remplacés par du ciment Portland). La résistance à la compression, mesurée en MPa (psi), est mesurée selon les méthodes normalisées industrielles. Exemple 15 Mélange A ciment Portland 8,57 kg 18,9 lbs laitier d'acier 2,45 kg 5,4 lbs inoxydable 1,22 kg 2,7 lbs géopolymèrel plastifiant 276,41 g/poids 9, 75 once/poids Eau du ciment du ciment 3,89 kg 8,58 lbs granulat grossier 33,47 kg 73,8 lbs granulat fin 22,32 kg 49,2 lbs le géopolymère possède les constituants suivants: argile kaolinique calcinée cendres volantes type C silice fumée nitrite de calcium nitrate de calcium Oxyde de calcium Total L'évolution de la résistance à la compression est donnée 5 dans le tableau: Type de 1 jour 3 jours 7 jours 14 jours 28 jours mélange Ciment 17,42 MPa 28,27 MPa 32,91 MPa 37,76 MPa 41,40 MPa Portland (2527 psi) (4100 psi) (4773 psi) (5477 psi) (6005 psi) Uniquement Exemple 15 24, 29 MPa 34,72 MPa 40,70 MPa 45,50 MPa 49,50 MPa (3523 psi) (5036 psi) (5903 psi) (6600 psi) (7180 psi) Exemple 16 Mélange A ciment Portland 12,25 kg 27 lbs laitier d'acier 1,24 kg 2, 73 lbs inoxydable 0,621 kg 1,37 lbs géopolymère2 plastifiant 276,41 g/poids 9,75 once/poids Eau du ciment du ciment 4,31 kg 9,50 lbs granulat grossier 33,47 kg 73,8 lbs granulat fin 22,32 kg 49,2 lbs 21e géopolymère possède les constituants suivants: argile kaolinique calcinée cendres volantes type C silice fumée nitrite de calcium nitrate de calcium Oxyde de calcium Total 61 % 10 % 2 2 % % en poids L'évolution de la résistance à la compression est donnée dans le tableau: Type de 1 jour 3 jours 7 jours 14 jours 28 jours mélange ciment 17,77 MPa 28,57 MPa 34,91 MPa 40,78 MPa 42,88 MPa Portland (2577 psi) (4313 psi) (5063 psi) (5915 psi) (6220 psi) uniquement Exemple 16 21,74 MPa 39,87 MPa 43,87 MPa 47,64 MPa 49,75 MPa (3153 psi) (5783 psi) (6363 psi) (6910 psi) (7215 psi) Exemple 17 Mélange A ciment Portland 8,57 kg 18,9 lbs laitier d'acier 2,45 kg 5,4 lbs inoxydable 1,22 kg 2,7 lbs géopolymère3 plastifiant 276,41 g/poids 9, 75 once/poids Eau du ciment du ciment 4,66 kg 10,27 lbs granulat grossier 33,47 kg 73,8 lbs granulat fin 22,32 kg 49,2 lbs 31e géopolymère possède les constituants suivants: argile kaolinique calcinée cendres volantes type C silice fumée nitrite de calcium nitrate de calcium bromure de calcium Oxyde de calcium Total 0 61 % 10 % 1 0 1 0 2 % % en poids L'évolution de la résistance à la compression est donnée dans le tableau: Type de 1 jour 3 jours 7 jours 14 jours 28 jours mélange Ciment 18,68 MPa 28,45 MPa 32,61 MPa 36,47 MPa 37,76 MPa Portland (2710 psi) (4127 psi) (4730 psi) (5290 psi) (5980 psi) Uniquement Exemple 17 20, 71 MPa 38,33 MPa 42,13 MPa 48,06 MPa 49,43 MPa (3005 psi) (5560 psi) (6110 psi) (6970 psi) (7170 psi) Bien que les modes de réalisation particuliers de cette invention aient été exposés ci-dessus dans un but d'illustration, l'invention ne doit pas être limitée aux modes de réalisation décrits. En lisant la description il sera évident pour l'homme de l'art que de nombreuses variations et modifications peuvent être effectuées sans s'écarter de l'invention comme définie dans les revendications jointes. Dans le procédé de fabrication d'un matériau cimentaire ayant réagi selon l'invention, le mélange réactif comprend préférentiellement de 0,01 à 10 % en poids d'un composant activateur choisi dans le groupe constitué par le bromure de calcium, le nitrate de calcium, le nitrite de calcium, le chlorure de calcium, le bromure de sodium, et les combinaisons de ceux-ci, et de 0 à 40 en poids d'oxyde de calcium. Selon un mode particulier de réalisation de l'invention, le mélange ayant réagi d'un géopolymère, de laitier d'acier inoxydable, et d'eau, comprend du bromure de calcium. Ce mélange ayant réagi peut comprendre du nitrate de calcium, du nitrite de calcium, ou une combinaison des deux. Le géopolymère dans le mélange ayant réagi comprend de préférence un matériau à base de silicate. Il comprend avantageusement au moins un matériau choisi dans le groupe constitué par la cendre volante F, la cendre volante C, la pouzzolane, et la silice fumée. 32 REVENDICATIONS 1. Matériau cimentaire comprenant un géopolymère et du laitier d'acier inoxydable, comprenant en outre au moins un composant activateur choisi dans le groupe constitué par le bromure de calcium, le nitrate de calcium, le nitrite de calcium, le chlorure de calcium, l'oxyde de calcium, et le bromure de sodium. 2. Matériau cimentaire selon la revendication 1, dans lequel le géopolymère comprend du silicate d'aluminium. 3. Matériau cimentaire selon la revendication 1, dans lequel le géopolymère comprend du silicate de magnésium. 4. Matériau cimentaire selon la revendication 1, dans lequel le géopolymère comprend un matériau semblable au ciment choisi dans le groupe constitué par la pouzzolane, la cendre volante C, la cendre volante F, et la silice fumée. 5. Matériau cimentaire selon la revendication 1, dans lequel le géopolymère comprend de la cendre volante, 20 de la silice fumée et de l'oxyde d'aluminium. 6. Matériau cimentaire selon la revendication 1, dans lequel le géopolymère comprend au moins un élément parmi un polysialate et un polysialate-siloxo. 7. Matériau cimentaire selon la revendication 1, dans lequel le laitier d'acier inoxydable comprend environ 0,2 % en poids à environ 50 % en poids de Ca et environ 0,5 % en poids à environ 65 % en poids de Si. 8. Matériau cimentaire selon la revendication 7, dans lequel le laitier d'acier inoxydable comprend en outre environ 0,1 % en poids à environ 5 % en poids de Mg, % en poids à environ 6 % en poids de Fe, % en poids à environ 1 % en poids de Mn, % en poids à environ 0,5 % en poids de Ti, % en poids à environ 2,5 % en poids de S, environ 0,3 % en poids à environ 5 % en poids de Cr, et environ 0,01 % en poids à environ 1 % en poids de Ni. 9. Matériau cimentaire selon la revendication 1, dans lequel le laitier d'acier inoxydable a une taille de particule moyenne inférieure à environ 100 micromètres. 10. Matériau cimentaire selon la revendication 1, dans lequel le laitier d'acier inoxydable a une taille de particule moyenne d'environ 1 à environ 50 micromètres. 11. Matériau cimentaire selon la revendication 1, comprenant en outre du ciment Portland. 12. Procédé de fabrication d'un matériau cimentaire ayant réagi, ledit procédé comprenant la combinaison de laitier d'acier inoxydable, de géopolymère, de manière facultative de ciment Portland, et d'eau pour former un mélange réactif, ledit procédé comprenant en outre la fourniture au mélange réactif d'au moins un composant activateur ajouté choisi dans le groupe constitué par le bromure de calcium, le nitrate de calcium, le nitrite de calcium, le chlorure de calcium, l'oxyde de calcium, et le bromure de sodium. 13. Procédé selon la revendication 12, dans lequel le mélange réactif comprend du ciment Portland. 14. Procédé selon la revendication 12, dans lequel le mélange réactif comprend de 0,01 à 10 % en poids d'un composant activateur choisi dans le groupe constitué par le bromure de calcium, le nitrate de calcium, le nitrite de calcium, le chlorure de calcium, le bromure de sodium, environ 0,1 environ 0,1 environ 0,1 environ 0,01 et les combinaisons de ceux-ci, et de 0 à 40 % en poids d'oxyde de calcium. 15. Mélange ayant réagi d'un géopolymère, de laitier d'acier inoxydable, et d'eau, comprenant au moins un composant activateur choisi dans le groupe constitué par le bromure de calcium, le nitrate de calcium, le nitrite de calcium, le chlorure de calcium, l'oxyde de calcium, et le bromure de sodium. 16. Mélange ayant réagi selon la revendication 15, 10 comprenant du bromure de calcium. 17. Mélange ayant réagi selon la revendication 15, comprenant du nitrate de calcium, du nitrite de calcium, ou une combinaison des deux. 18. Mélange ayant réagi selon la revendication 15, 15 dans lequel le géopolymère comprend un matériau à base de silicate. 19. Mélange ayant réagi selon la revendication 15, dans lequel le géopolymère comprend au moins un matériau choisi dans le groupe constitué par la cendre volante F, la cendre volante C, la pouzzolane, et la silice fumée. 20. Mélange ayant réagi selon la revendication 15, comprenant en outre du ciment hydraulique. 21. Mélange ayant réagi selon la revendication 15, comprenant en outre du ciment Portland. 22. Matériau de construction à base de béton comprenant un mélange ayant réagi selon la revendication 15. 23. Article manufacturé comprenant un mélange ayant réagi selon la revendication 15.